(57)【特許請求の範囲】
【請求項１】
式（1a）〜（1c）で表される構成単位を有する重量平均分子量５，０００〜２，０００，０００の重合体を０．０１〜２．０重量／容積％含む溶液からなるコンタクトレンズ用ケア製剤。
【化１】
0005609525.tif 000026
（式中、Ｒ1、Ｒ2及びＲ4はそれぞれ独立に水素原子又はメチル基を示す。Ｒ3はイソプロピル基、ｔ−ブチル基または２−ヒドロキシエチル基を示す。Ｒ5は炭素数１２〜２４の一価の炭化水素基を示す。ｎ１、ｎ２、ｎ３は構成単位のモル比を表し、ｎ１：ｎ２：ｎ３＝１００：１０〜４００：２〜５０を満たす）
【請求項２】
請求項１記載のコンタクトレンズ用ケア製剤からなるコンタクトレンズ用パッケージング溶液。
【発明の詳細な説明】
【技術分野】
【０００１】
本発明は、コンタクトレンズの表面に簡便な処理で耐久性のある表面潤滑性とアメーバ付着抑制効果とを付与しうるコンタクトレンズ用ケア製剤及びコンタクトレンズを容器に密封する際に用いるパッケージング溶液に関する。
【背景技術】
【０００２】
近年、ソフトコンタクトレンズの装用感向上の目的で、その表面の潤滑性を向上させる高分子物質を、該ソフトコンタクトレンズのケア製剤やパッケージング溶液に含有させる方法が試みられている。しかし、従来提案されている高分子物質による改善では、耐久性が十分でなく、特に終日装用した時に装用感が悪化するため、改善が求められている。
ソフトコンタクトレンズの保存時に使用される、市販のレンズ用ケア製剤は、保存中の菌・アメーバの増殖を防ぐため、一般に消毒力を有する。しかし、非特許文献１に示されるようにアメーバに対しては有効でなく、アメーバの付着によって感染症が発生することが社会的な問題となっており、十分な解決策は無い状態である。これはソフトコンタクトレンズの材質がハイドロゲルであるために、簡便な方法でその表面へ潤滑性やアメーバ付着抑制等の機能性を、耐久性を持って付与することが困難であるためである。
【０００３】
ところで、ホスホリルコリン類似基含有重合体は、生体膜に由来するリン脂質類似構造に起因して、血液適合性、補体非活性化、生体物質非吸着性等の生体適合性に優れ、しかも非常に親水性が高く、保湿性が高い等の優れた性質を有することが知られている。そこで、ホスホリルコリン類似基を有する、生体関連材料の開発を目的とした重合体の合成およびその用途に関する研究開発が活発に行われている。
例えば、特許文献１には、ホスホリルコリン基含有単量体と疎水性アルキル基含有単量体とを重合させた重合体を、コンタクトレンズの装着液に用いることが提案されている。しかしながら、該重合体は、潤滑性が不十分という問題があり、また、アメーバ付着抑制効果については調べられておらず、実際、そのアメーバ付着抑制効果は不十分であった。
特許文献２には、ホスホリルコリン基含有単量体と他の親水性単量体との共重合体が提案されている。しかし、該共重合体は、親水性が高く、装用時に涙液と共に流出してしまうため、十分な持続性を得ることが困難である。
特許文献３には、ホスホリルコリン基含有単量体とブチルメタクリレートとの共重合体をコンタクトレンズ用パッケージング溶液に添加する方法が開示されている。しかしながら、該共重合体のブチル基は、長鎖アルキル基と比較して凝集力が弱く、水溶液中では感触変化が少ないため、レンズ装用感の改善が十分ではなかった。
特許文献４には、ホスホリルコリン基含有単量体とアルキルメタクリレートとの共重合体を、コンタクトレンズ洗浄剤に使用することにより優れた洗浄力を得る方法が開示されている。しかし、該共重合体によるレンズの表面潤滑性や、アメーバ付着抑制効果については調べられておらず、実際に、これらの効果は不十分であった。
【先行技術文献】
【特許文献】
【０００４】
【特許文献１】国際公開第０２／１５９１１号
【特許文献２】米国特許出願公開第２００８／０３１４７６７号明細書
【特許文献３】米国特許出願公開第２００９／０１００８０１号明細書
【特許文献４】特開２００３−００５１３６号公報
【非特許文献】
【０００５】
【非特許文献１】Eye ＆ Contact Lens 36(1)26−32，2010
【発明の概要】
【発明が解決しようとする課題】
【０００６】
本発明の課題は、コンタクトレンズの表面に簡便な処理で耐久性のある表面潤滑性とアメーバ付着抑制効果とを付与しうるコンタクトレンズ用ケア製剤を提供することにある。
本発明の別の課題は、コンタクトレンズの表面に耐久性のある表面潤滑性とアメーバ付着抑制効果とを付与しうるコンタクトレンズ用パッケージング溶液を提供することにある。
【課題を解決するための手段】
【０００７】
本発明者らは、上記課題に鑑み鋭意検討した結果、特定のホスホリルコリン類似基含有単量体と、（メタ）アクリルアミド誘導体と、疎水性基含有単量体とを重合することにより得られる共重合体が、特に表面潤滑性に優れ、かつアメーバ付着抑制効果を有する素材となることの知見を得て、本発明を完成するに至った。
本発明によれば、式（1a）〜（1c）で表される構成単位を有する重量平均分子量５，０００〜２，０００，０００の重合体（以下、ＰＣ重合体ということがある）を０．０１〜２．０重量／容積％含む溶液からなるコンタクトレンズ用ケア製剤（以下、本発明のケア製剤ということがある）が提供される。
【化１】
0005609525.tif 000002
（式中、Ｒ1、Ｒ2及びＲ4はそれぞれ独立に水素原子又はメチル基を示す。Ｒ3はイソプロピル基、ｔ−ブチル基または２−ヒドロキシエチル基を示す。Ｒ5は炭素数１２〜２４の一価の炭化水素基を示す。ｎ１、ｎ２、ｎ３は構成単位のモル比を表し、ｎ１：ｎ２：ｎ３＝１００：１０〜４００：２〜５０を満たす）
また本発明によれば、上記コンタクトレンズ用ケア製剤からなるコンタクトレンズ用パッケージング溶液（以下、本発明のパッケージング溶液ということがある）が提供される。
【発明の効果】
【０００８】
本発明のケア製剤は、特定のホスホリルコリン類似基含有単量体単位と、（メタ）アクリルアミド誘導体単位と、疎水性基含有単量体単位とを特定割合で有するＰＣ重合体を含み、該ＰＣ重合体が、生体適合性、親水性及びゲル形成能を兼ね備えるので、簡便な処理でコンタクトレンズの表面に耐久性のある表面潤滑性とアメーバ付着抑制効果とを付与することができる。また、本発明のケア製剤は、ソフトコンタクトレンズ等のコンタクトレンズを容器に密閉してパッケージングする際のパッケージング溶液として好適に利用することができる。
【発明を実施するための形態】
【０００９】
以下、本発明を更に詳細に説明する。
本発明のケア製剤に用いるＰＣ重合体は、上記式（1a）〜（1c）で表される構成単位を有する重量平均分子量５，０００〜２，０００，０００、好ましくは、１００，０００〜１,５００，０００の重合体である。重量平均分子量が５，０００未満の場合は、ＰＣ重合体のコンタクトレンズ表面への密着力が十分でないため耐久性が劣るおそれがあり、２，０００，０００を超える場合は、製造時の粘性が高くなりすぎ取り扱いが困難となるおそれがある。
前記ＰＣ重合体は、本発明の効果を損なわない範囲において、式（1a）〜（1c）で表される構成単位以外の他の構成単位を有することも可能である。
【００１０】
前記ＰＣ重合体を構成する式（1a）〜（1c）において、Ｒ1、Ｒ2及びＲ4はそれぞれ独立に水素原子又はメチル基を示す。Ｒ3はイソプロピル基、ｔ−ブチル基または２−ヒドロキシエチル基を示す。Ｒ5は炭素数１２〜２４の一価の炭化水素基、例えば、ラウリル基、ステアリル基、ベヘニル基を示す。
式（1a）〜（1c）において、ｎ１、ｎ２、ｎ３は構成単位のモル比を表し、ｎ１：ｎ２：ｎ３＝１００：１０〜４００：２〜５０を満たす。ｎ２が４００より大きいと生体適合性が十分でなく、１０未満ではレンズ装用感の改善が困難になるおそれがある。また、ｎ３が２未満であると疎水性相互作用による物理架橋ゲル形成能が低下し、コンタクトレンズ表面との密着性の低下が発生し、装用感の改善が持続しないおそれがある。ｎ３が５０を超える場合は、ＰＣ重合体の親水性が低下し、水溶液への溶解度の低下と、表面親水化能の低下を引き起こすおそれがある。
【００１１】
前記ＰＣ重合体は、例えば、式（２）で表されるホスホリルコリン類似基含有単量体（以下、ＰＣ単量体と略す）と、式（３）で表される（メタ）アクリルアミド誘導体と、式（４）で表される疎水性基含有単量体とを含む単量体組成物をラジカル重合することによって得ることができる。該単量体組成物は、上記各単量体の他に、重合可能な他の重合性単量体を含んでいてもよい。
【００１２】
【化２】
0005609525.tif 000003
式（２）中、Ｘは不飽和結合を有する重合性官能基を有する１価の有機基を示す。
式（３）及び式（４）中、Ｒ2〜Ｒ5は式（1b）及び（1c）のＲ2〜Ｒ5と同様な基もしくは原子を示す。
ＰＣ単量体としては、例えば、入手性が良いことから２−（（メタ）アクリロイルオキシ）エチル−２’−（トリメチルアンモニオ）エチルホスフェートが好ましく、さらに式（５）で示される２−（メタクリロイルオキシ）エチル−２’−（トリメチルアンモニオ）エチルホスフェート（以下、ＭＰＣと略す）が好ましく挙げられる。
【００１３】
【化３】
0005609525.tif 000004
【００１４】
ＰＣ単量体は、公知の方法で製造できる。例えば、特開昭５４−６３０２５号公報に示される水酸基含有重合性単量体と２−ブロムエチルホスホリルジクロリドとを３級塩基存在下で反応させて得られる化合物と、３級アミンとを反応させる方法、特開昭５８−１５４５９１号公報等に示される、水酸基含有重合性単量体と管状リン化合物との反応で環状化合物を得た後、３級アミンで開環反応させる方法等によって製造することができる。
【００１５】
式（３）で表される（メタ）アクリルアミド誘導体としては、例えば、Ｎ−（２−ヒドロキシエチル）アクリルアミド、Ｎ−イソプロピルアクリルアミド、Ｎ−（ｔ−ブチル）アクリルアミドが好ましく挙げられる。
式（４）で表される疎水性単量体として、例えば、ラウリル（メタ）アクリレート、ステアリル（メタ）アクリレート、ベヘニルメタクリレート等の直鎖アルキル（メタ）アクリレートが挙げられる。
【００１６】
前記単量体組成物に用いることができる他の重合性単量体としては、例えば、メチル（メタ）アクリレート、エチル（メタ）アクリレート、ブチル（メタ）アクリレート、２−エチルヘキシル（メタ）アクリレート等の直鎖または分岐のアルキル（メタ）アクリレート；シクロヘキシル（メタ）アクリレート等の環状アルキル（メタ）アクリレート；ベンジル（メタ）アクリレート、フェノキシエチル（メタ）アクリレート等の芳香族基含有（メタ）アクリレート；スチレン、メチルスチレン、クロロメチルスチレン等のスチレン系単量体；メチルビニルエーテル、ブチルビニルエーテル等のビニルエーテル単量体；酢酸ビニル、プロピオン酸ビニル等のビニルエステル系単量体；ポリエチレングリコール（メタ）アクリレート、ポリプロピレングリコール（メタ）アクリレート、Ｎ−ビニルピロリドン、２−ヒドロキシエチル（メタ）アクリレート、２−ヒドロキシブチル（メタ）アクリレート、４−ヒドロキシブチル（メタ）アクリレート等の親水性の水酸基含有（メタ）アクリレート；（メタ）アクリル酸、スチレンスルホン酸、（メタ）アクリロイルオキシホスホン酸等の酸基含有単量体；アミノエチルメタクリレート、ジメチルアミノエチル（メタ）アクリレート、Ｎ，Ｎ−ジメチルアミノプロピル（メタ）アクリルアミド等のアミノ基含有単量体；２−ヒドロキシ−３−（メタ）アクリロイルオキシプロピルトリメチルアンモニウムクロライド等のカチオン性基含有単量体が挙げられる。
【００１７】
他の重合性単量体は、その種類によりＰＣ重合体のコンタクトレンズ表面への密着性を左右するおそれがあるので、その性質を考慮して選択することが望ましい。得られるＰＣ重合体の生体適合性の発現とコンタクトレンズ表面への密着性の観点から、他の重合性単量体の中でも、２−ヒドロキシエチル（メタ）アクリレート、２−ヒドロキシブチル（メタ）アクリレート等のヒドロキシアルキル基含有単量体や、（メタ）アクリロイルオキシエチルトリメチルアンモニウムクロライド、２−ヒドロキシ−３−（メタ）アクリロイルオキシプロピルトリメチルアンモニウムクロライド等のカチオン性基含有単量体が好ましく挙げられる。
ＰＣ重合体の製造に用いる単量体組成物に、上記他の重合性単量体を配合する場合、その配合割合は、本発明の効果に影響を与えない範囲で適宜選択できるが、ＰＣ重合体を構成する上記式（1a）で示すｎ１を１００とした場合、モル比で５０以下が好ましい。
【００１８】
ＰＣ重合体の製造は、例えば、上記単量体組成物を、ラジカル重合開始剤の存在下、窒素、二酸化炭素、アルゴン、ヘリウム等の不活性ガスで置換または雰囲気においてラジカル重合、例えば、塊状重合、懸濁重合、乳化重合、溶液重合等の公知の方法により行うことができる。精製等の観点から好ましくは溶液重合が挙げられる。ＰＣ重合体の精製は、再沈殿法、透析法、限外濾過法など一般的な精製方法により行うことができる。
【００１９】
ラジカル重合開始剤としては、例えば、２，２−アゾビス（２−ジアミノプロピル）二塩酸塩、２，２−アゾビス（２−（５−メチル−２−イミダゾリン−２−イル）プロパン）二塩酸塩、４，４−アゾビス（４−シアノ吉草酸）、２，２−アゾビスイソブチルアミド二水和物、２，２−アゾビス（２，４−ジメチルバレロニトリル）、２，２−アゾビスイソブチロニトリル（ＡＩＢＮ）等のアゾ系ラジカル重合開始剤；過酸化ベンゾイル、ジイソプロピルペルオキシジカーボネート、ｔ−ブチルペルオキシ−２−エチルヘキサノエート、ｔ−ブチルペルオキシピバレート、ｔ−ブチルペルオキシジイソブチレート、過酸化ラウロイル、ｔ−ブチルペルオキシネオデカノエート、コハク酸ペルオキシド（＝サクシニルペルオキシド）等の有機過酸化物；過硫酸アンモニウム、過硫酸カリウム、過硫酸ナトリウム等の過硫酸化物が挙げられる。これらのラジカル重合開始剤は単独で用いても混合物で用いてもよい。重合開始剤の使用量は、単量体組成物１００質量部に対して通常０．００１〜１０質量部、好ましくは０．０１〜５．０質量部である。
【００２０】
ＰＣ重合体の製造は、溶媒の存在下行うことができ、該溶媒としては、単量体組成物を溶解し、反応しないものが使用できる。該溶媒としては、例えば、水、メタノール、エタノール、ｎ−プロパノール、イソプロパノール等のアルコール系溶媒；アセトン、メチルエチルケトン、ジエチルケトン等のケトン系溶媒、酢酸エチル等のエステル系溶媒；エチルセルソルブ、テトラヒドロフラン、Ｎ−メチルピロリドン等の直鎖または環状のエーテル系溶媒；アセトニトリル、ニトロメタン等の含窒素系溶媒が挙げられる。好ましくは、水、またはアルコ−ル又はそれらの混合溶媒が挙げられる。
【００２１】
本発明のケア製剤は、ＰＣ重合体を、水や、メタノール、エタノール、イソプロパノール等のアルコールもしくはこれらの混合溶液に、０．０１〜２．０重量／容積％（以下、ｗ／ｖ％と略す）となるように溶解させることにより得ることができる。ＰＣ重合体の濃度が０．０１ｗ／ｖ％未満ではアメーバ付着抑制または潤滑作用が十分でなく、２．０ｗ／ｖ％を超えると溶液の粘度が高くなりすぎるおそれがある。
【００２２】
本発明のケア製剤には、ｐＨを調製するために緩衝剤を配合することができる。該緩衝剤としては、例えば、クエン酸、クエン酸塩、ホウ酸、ホウ酸塩、リン酸、リン酸塩、トリス（ヒドロキシメチル）アミノメタン塩酸塩またはこれら２種以上の混合物が挙げられる。
本発明のケア製剤において緩衝剤を配合する場合の濃度は、０．２〜１．５ｗ／ｖ％が好ましい。０．２ｗ／ｖ％未満では緩衝能が低いためｐＨの制御が困難であり、１．５ｗ／ｖ％を超えると他の成分の溶解性を損なう場合がある。コンタクトレンズをパッケージングする際に用いるパッケージング溶液のｐＨは約６〜９が好ましく、特に約７．５とすることが好ましいので、本発明のケア製剤をコンタクトレンズ用パッケージング溶液に用いる場合には、上記ｐＨに調整することが望ましい。
【００２３】
本発明のケア製剤には、浸透圧を制御するために、例えば、塩化ナトリウム、塩化カリウム、塩化マグネシウム又はこれら２種以上の混合物等の無機塩化物や、グリセリン、糖類等のポリオールを配合することができる。
本発明のケア製剤に上記無機塩化物やポリオールを配合する場合の濃度は、０．１〜１．５ｗ／ｖ％が好ましい。０．１ｗ／ｖ％未満や、１．５ｗ／ｖ％を超える場合はコンタクトレンズの形状変化や眼への刺激が生じるおそれがある。
本発明のケア製剤の浸透圧は、好ましくは眼科学的に許容し得るレベル、例えば、少なくとも約２００ｍＯｓｍ／ｋｇ、好ましくは約２００〜４００ｍＯｓｍ／ｋｇの範囲である
【００２４】
本発明のケア製剤には、溶液の粘性を調節するために、ＰＣ重合体以外の重合体を配合することもできる。
このような重合体としては、例えば、ポリアクリル酸、アクリル酸−アルキルメタクリレート共重合体、２−ヒドロキシエチルメタクリレート−メタクリル酸共重合体、ポリアニオン、ポリビニルアルコールや、ヒドロキシエチルセルロース、カルボキシメチルセルロース、キトサン、プルラン、ヒアルロン酸等の多糖類が好ましく挙げられる。
本発明のケア製剤にＰＣ重合体以外の重合体を配合する場合の配合量は、所望の粘性になるように適宜調節することができる。
【００２５】
本発明のケア製剤には、上記以外に必要に応じて溶解しうるその他の成分を配合することができる。例えば、グルコン酸クロルヘキシジン、ポリヘキサメチレンビグアニド、塩化ベンザルコニウム、パラベン又はこれら２種以上の混合物等の防腐剤を配合することができる。
本発明のケア製剤に防腐剤を配合する場合の濃度は、０．１ｗ／ｖ％未満が好ましい。０．１ｗ／ｖ％を越えると眼刺激性が高くなるおそれがある。
【００２６】
本発明のケア製剤は、ソフトコンタクトレンズ等のコンタクトレンズを容器に密閉してパッケージングする際に用いる本発明のパッケージング溶液としてそのまま使用することができる他、コンタクトレンズ装着液、点眼剤等の配合成分として使用することもできる。
ここで、パッケージング溶液とは、コンタクトレンズと共に、ブリスターパッケージ等の包装容器に封入される溶液のことである。一般にソフトコンタクトレンズは水溶液で膨潤した状態で使用するため、レンズは工場出荷時に水溶液で膨潤した状態で、すぐに使用できるように包装容器へ封入されている。
本発明のケア製剤又は本発明のパッケージング溶液は、コンタクトレンズの表面に接触させることにより、その表面を親水化、高潤滑化することができ、コンタクトレンズ装着時及び装用中の物理的な不快感を低減する作用を有する。更に、表面潤滑性を維持し、かつアメーバ付着抑制を付与することができる。
【００２７】
本発明のケア製剤又は本発明のパッケージング溶液が対象とするコンタクトレンズの種類は限定されないが、特に、ソフトコンタクトレンズに有用である。該ソフトコンタクトレンズとしては、例えば、２−ヒドロキシエチルメタクリレートや、メタクリル酸／２−ヒドロキシエチルメタクリレートを重合し、水溶液で膨潤させて得られる従来型のヒドロゲルレンズや、２−ヒドロキシエチルメタクリレート、Ｎ−ビニルピロリドン、Ｎ，Ｎ−ジメチルアクリルアミド等の親水性単量体と、シロキサニル基含有単量体とを共重合し、水溶液で膨潤させることにより得られるシリコーンハイドロゲルレンズが挙げられる。
【００２８】
本発明のケア製剤又は本発明のパッケージング溶液は、コンタクトレンズに適用するものであるが、各種医療用具、化粧品、生化学分析等の様々な分野にも使用可能である。特に、その中でも生体適合性が特に必要とされる医療用具に好適である。具体的には例えば、人工血管、カテーテル、透析器、血液フィルター、ドラッグデリバリー担体、創傷被覆剤等に利用することが期待できる。
【実施例】
【００２９】
以下、実施例に基づき本発明をより詳細に説明するが、本発明はこれらに限定されない。
なお、例中の各種測定は以下のとおり行った。
＜分子量測定＞
得られた重合体５ｍｇをメタノール／クロロホルム混合溶媒（８／２、体積比）１ｇへ溶解し、試料液とした。その他の条件は以下の通りである。
カラム：ＰＬｇｅｌ−ｍｉｘｅｄ−Ｃ、標準物質：ポリエチレングリコール、検出：視差屈折率計ＲＩ−８０２０（東ソー社製）、重量平均分子量（Ｍｗ）の算出：分子量計算プログラム（ＳＣ−８０２０用ＧＰＣプログラム）、流速１ｍｌ／分、試料溶液注入量：１００μｌ、カラム温度４０℃。
重合体の数平均分子量は、ポリエチレングリコールを標準サンプルとしてゲルパーミエーションクロマトグラフ（ＧＰＣ）により測定した数平均分子量の値である。即ち、得られた重合体水溶液を０．５質量％になるよう蒸留水で希釈し、この溶液を０．４５μｍのメンブランフィルターで濾過し、試験溶液として測定した。
【００３０】
表面親水性評価を行うため、以下の方法で２−ヒドロキシエチルメタクリレート（ＨＥＭＡ）ゲルとシリコーンハイドロゲルとを調製した。
ＨＥＭＡゲルの調製
１ｍｍ厚のフッ素樹脂（ＰＴＦＥ）スペーサを、ポリエチレンテレフタレート（ＰＥＴ）フィルムで挟み、さらに外側からガラス板で挟むことによりＨＥＭＡゲル重合用セルを作製した。ＨＥＭＡ １００質量部、エチレングリコールジメタクリレート０．３質量部、ＡＩＢＮ ０．０５質量部を混合し、重合用セルに流し込み、窒素雰囲気下で１００℃、２時間重合を行い、透明重合物を得た。イオン交換水で重合物を膨潤させた後、ＩＳＯ１８３６９−３で定められているリン酸緩衝溶液（以下、ＩＳＯ生理食塩水と略す）中に保存した。
シリコーンハイドロゲルの調製
１ｍｍ厚のフッ素樹脂（ＰＴＦＥ）スペーサを、ポリエチレンテレフタレート（ＰＥＴ）フィルムで挟み、さらに外側からガラス板で挟むことによりシリコーンハイドロゲル重合用セルを作製した。２−メタクリロイルオキシエチル＝３−［（トリストリメチルシロキシ）シリル］プロピル＝スクシネート６０質量部、ＨＥＭＡ２０質量部、Ｎ−ビニルピロリドン２０質量部、エチレングリコールジメタクリレート０．３質量部、ＡＩＢＮ０．０５質量部を混合し、重合用セルに流し込み、窒素雰囲気下で１００℃、２時間重合を行い、透明重合物を得た。イオン交換水で重合物を膨潤させた後、ＩＳＯ生理食塩水と略す中に保存した。
【００３１】
＜表面摩擦係数測定＞
摩擦感テスター（商品名ＫＥＳ−ＳＥ、カトーテック社製）を用いて、生理食塩水中でＨＥＭＡゲル又はシリコーンハイドロゲルの表面摩擦係数をそれぞれ３回測定し、その平均値を求めた。
ケア製剤処理条件
ＨＥＭＡゲルまたはシリコーンハイドロゲルを、得られたケア製剤に浸漬し、一晩放置した後に表面摩擦係数を測定した。
パッケージング溶液処理条件
ＨＥＭＡゲルまたはシリコーンハイドロゲルを、得られたパッケージング溶液に浸漬し、１２０℃、１５分間のオートクレーブ滅菌を行い、室温まで冷却したサンプルを用いて表面摩擦係数を測定した。
測定装置測定条件
感度：Ｈ、プローブ速度１ｍｍ／秒、荷重：２５ｇ。
判定：後述する重合体を添加しない状態（比較例２−１）を基準にして、以下の評価で判定した。
○：摩擦係数が１／１０未満、△：摩擦係数が１／１０以上１／３未満、×：摩擦係数が１／３以上。
【００３２】
＜表面親水性評価＞
表面摩擦係数の評価に使用したゲルと同じＨＥＭＡゲルまたはシリコーンハイドロゲルをＩＳＯ生理食塩水１００ｍｌで洗浄した後、別のＩＳＯ生理食塩水１００ｍｌ中に浸漬し、ゲルを引き上げ、表面の水膜が切れるまでの時間を計測した。評価は以下の基準で行った。
○：ゲル表面の水膜が切れるまでの時間が３０秒以上、△：ゲル表面の水膜が切れるまでの時間が１０秒以上３０秒未満、×：ゲル表面の水膜が切れるまでの時間が１０秒未満。
【００３３】
＜アカントアメーバ付着防止能評価＞
レンズサンプル準備
商品名「シード １ｄａｙ Ｆｉｎｅ ＵＶ」（ＳＥＥＤ社製）をＩＳＯ生理食塩水で十分洗った後、得られたケア製剤またはパッケージング溶液（以下、重合体溶液と言うことがある）中に浸漬し、１２１℃、１５分間のオートクレーブ滅菌を行なった。測定には冷却後のサンプルを使用した。
培地調製
以下の試薬を混合し、１２１℃でオートクレーブ滅菌したものをPYG液体培地とした。
プロテオースペプトン（シグマ・アルドリッチ社製）１０ｇ、イーストエキストラクト（ベクトン・ディッキンソン社製）０．５ｇ、０．０５Ｍ ＣａＣｌ2 ４ｍｌ、０．４Ｍ ＭｇＳＯ4・７Ｈ2Ｏ ５ｍｌ、０．２５Ｍ Ｎａ2ＨＰＯ4・７Ｈ2Ｏ ５ｍｌ、０．２５Ｍ ＫＨ2ＰＯ4 ５ｍｌ、０．００５Ｍ Ｆｅ（ＮＨ4）2（ＳＯ4）2・６Ｈ2Ｏ ５ｍｌ、2Mグルコース溶液２５ｍｌ、イオン交換水４５０ｍｌ。
測定法
アカントアメーバを、PYG液体培地を加えた培養フラスコに添加し、２５℃で３〜４日間培養した。培養したアカントアメーバーをフラスコの底面からセルスクレーパーでかきとり、遠心分離機（2000rpm）で培地を除去した。次いで、リン酸緩衝液を加え、約１×１０7個／ｍｌに調整し、アメーバ懸濁液とした。
【００３４】
ＰＰチューブに２ｍｌのアメーバ懸濁液とレンズ１枚を入れて、１０分間、３７℃で振とう（150rpm）培養した。この時、以下の条件１、条件２に示す２種類の状態のレンズを使用した。
条件１：オートクレーブ滅菌後のレンズを評価直前に重合体溶液から取り出し、ＩＳＯ生理食塩水で洗浄したレンズを使用した。
条件２：オートクレーブ滅菌後のレンズを取り出し、ＩＳＯ生理食塩水で洗浄し、約１２時間ＩＳＯ生理食塩水中で放置した状態のレンズを使用した。
培養したレンズを取り出し、リン酸緩衝液でレンズから余分なアメーバを落とし、最後に５００μｌリン酸緩衝液の入った２４ウェルプレートにレンズを移した。レンズの入ったウェルにATP抽出試薬（商品名「ルシフェール ２５０プラス」、キッコーマン社製）５００μｌを加えて攪拌し、その抽出液を９６ウェルプレートに１００μｌ取り出して、ATP測定試薬（商品名「ルシフェール２５０プラス」、キッコーマン社製）を５０μｌ加えて攪拌した。２０秒後に発光量を測定し、発光量からアメーバ付着抑制効果を以下の基準で判定した。
後述する重合体を添加しない溶液で、条件１の発光量を基準（値を１００とする）に、ケア製剤は比較例１−１を、パッケージング溶液は比較例２−１を基準とした。
判定：○：発光量が３０未満、△：発光量が３０以上５０未満、×：発光量が５０以上。
【００３５】
合成例１−１（重合体Ａ−１；ＭＰＣ０．５０−ＳＭＡ０．０５−ＮＩＰＡ０．４５）
ＭＰＣ（日油株式会社製）３０．８２ｇ、ステアリルメタクリレート（ＳＭＡ、日油株式会社製）３．５４ｇ、Ｎ−イソプロピルアクリルアミド（ＮＩＰＡ、東京化成工業社製）１０．６４ｇを、エタノール５５．０ｇに溶解し、４つ口フラスコに入れて３０分間窒素を吹込んだ。その後、５０℃で商品名「パーブチルＮＤ」（日油株式会社製）（以下、ＰＢ−ＮＤと略す）０．１０ｇを加えて８時間重合反応させた。重合液を３リットルのジエチルエーテル中にかきまぜながら滴下し、析出した沈澱を濾過し、４８時間室温で真空乾燥を行って、粉末４１．３ｇを得た。ＧＰＣにより評価した分子量は重量平均分子量１，０００，０００であった。これを重合体Ａ−１とする。以下に、ＩＲ、ＮＭＲ、元素分析のデータを示す。
【００３６】
ＩＲデータ：２９６６ｃｍ-1（−ＣＨ）、１７３５ｃｍ-1（Ｏ−Ｃ＝Ｏ）、１６５９ｃｍ-1（Ｎ−Ｃ＝Ｏ）、１４６０ｃｍ-1（−ＣＨ）、１２５４ｃｍ-1（Ｐ＝Ｏ）、１１６９ｃｍ-1（Ｃ−Ｏ−Ｃ）、９９７ｃｍ-1（Ｐ−Ｏ−Ｃ）。
ＮＭＲデータ：０．８−１．２ｐｐｍ（ＣＨ3−Ｃ−）、１．３ｐｐｍ（−ＣＨ2−）、３．３ｐｐｍ（−Ｎ（ＣＨ3）3）、３．９ｐｐｍ（−Ｎ−ＣＨ）、３．７−４．４ｐｐｍ（−ＣＨ2ＣＨ2−）。
元素分析データ：
理論値：Ｃ；５４．９５％、Ｈ；８．７３％、Ｎ；７．９５％、
実測値：Ｃ；５４．９３％、Ｈ；８．７３％、Ｎ；７．９６％。
以上の結果から、得られた重合体Ａ−１の化学構造は、ＭＰＣが５０モル％、ＳＭＡが５モル％、ＮＩＰＡが４５モル％の割合で共重合された重合体であることがわかった。
【００３７】
合成例１−２〜１−９
表１及び２に示す各単量体、溶媒、重合開始剤を用いた以外は、合成例１−１と同様に重合、精製、脱溶媒を行い、重合体Ａ−２〜重合体Ａ−９を得た。組成、分子量等を表１及び表２に示す。
なお、表中、ＮＴＢＡは、Ｎ−（ｔ−ブチル）アクリルアミドを、ＨＥＡＡは、Ｎ−（２−ヒドロキシエチル）アクリルアミドを、ＬＭＡは、ラウリルメタクリレートを、ＶＭＡ−７０は、長鎖アルキルメタクリレート（商品名「ブレンマーＶＭＡ−７０」、日油株式会社製、Ｃ１６〜Ｃ２４アルキルメタクリレート混合物、アルキル基平均鎖長：２１）をそれぞれ示す。
【００３８】
【表１】
0005609525.tif 000005
【００３９】
【表２】
0005609525.tif 000006
【００４０】
合成例２−１（重合体Ｂ−１；ＭＰＣ０．９０−ＳＭＡ０．０２−ＮＴＢＡ０．０８）
ＭＰＣ３２．９０ｇ、ＳＭＡ０．８４ｇ、Ｎ−（ｔ−ブチル）アクリルアミド（ＮＴＢＡ、東京化成工業社製）０．１．２６ｇを、エタノール６５．０ｇに溶解し、４つ口フラスコに入れて３０分間窒素を吹込んだ。その後、５０℃でＰＢ−ＮＤ０．１０ｇを加えて８時間重合反応させた。重合液を３リットルのジエチルエーテル中にかきまぜながら滴下し、析出した沈澱を濾過し、４８時間室温で真空乾燥を行って、粉末３１．６ｇを得た。ＧＰＣにより評価した分子量は重量平均分子量５００，０００であった。これを重合体Ｂ−１とする。
【００４１】
合成例２−２〜合成例２−６
表３に示す各単量体、溶媒、重合開始剤を用いた以外は、合成例２−１と同様に重合して、重合体Ｂ−２〜Ｂ−６を得た。組成、分子量等を表３に示す。
【００４２】
【表３】
0005609525.tif 000007
【００４３】
実施例１−１
合成例１−１で得られた重合体Ａ−１を０．１０ｇ、塩化ポリヘキサニド２０質量％溶液０．５０ｇ、塩化ナトリウム７．３０ｇ、塩化カリウム１．０ｇ、リン酸水素二ナトリウム４．３１ｇ、リン酸二水素ナトリウム０．３３ｇ及び精製水９８７．０６ｇを耐圧容器へ仕込み、８０℃で１時間攪拌を行った。冷却後、セルロースアセテート（０．２μｍ）で濾過することによりコンタクトレンズ用ケア製剤Ｓ−１を得た。
【００４４】
実施例１−２〜実施例１−１１
合成例１−１〜合成例１−９で得られた重合体Ａ−１〜Ａ−９を用いて、実施例１−１と同様にコンタクトレンズ用ケア製剤Ｓ−２〜Ｓ−１１を調製した。各原料の組成を表４及び表５に示す。
【００４５】
【表４】
0005609525.tif 000008
【００４６】
【表５】
0005609525.tif 000009
【００４７】
比較例１−１
重合体を使用しない以外は実施例１−１と同様にしてコンタクトレンズ用ケア製剤Ｔ−１を調製した。組成を表６に示す。
【００４８】
比較例１−２〜比較例１−１０
表６及び表７に示す組成により、実施例１−１と同様にしてコンタクトレンズ用ケア製剤Ｔ−２〜Ｔ−１０を調製した。なお、表中、ＨＥＣはヒドロキシエチルセルロース、ＰＶＰはポリビニルピロリドンを示す。
【００４９】
【表６】
0005609525.tif 000010
【００５０】
【表７】
0005609525.tif 000011
【００５１】
実施例１−１〜実施例１−１１で調製したケア製剤の評価
調製したケア製剤Ｓ−１〜Ｓ−１１を１００ｍｌ分取し、ＨＥＭＡゲルまたはシリコーンハイドロゲルを液中に１晩浸漬させた。浸漬したゲルの表面摩擦係数、表面親水性を測定、評価した。結果を表８及び９に示す。
また、ケア製剤Ｓ−１〜Ｓ−１１を１０ｍｌ分取し、市販のソフトコンタクトレンズを用いてアカントアメーバ付着性を評価した。結果を表１０及び１１に示す。
表８及び９の結果より、比較例１−１の重合体を含まないケア製剤Ｔ−１の測定結果と比較し、摩擦係数が低いことからゲル表面の潤滑性が向上したことがわかる。また、表１０及び表１１の結果より、アメーバの付着量が低減したこともわかる。
【００５２】
【表８】
0005609525.tif 000012
【００５３】
【表９】
0005609525.tif 000013
【００５４】
【表１０】
0005609525.tif 000014
【００５５】
【表１１】
0005609525.tif 000015
【００５６】
比較例１−１〜比較例１−１０で調製したケア製剤の評価
調製したケア製剤Ｔ−１〜Ｔ−１０を１００ｍｌ分取し、ＨＥＭＡゲルまたはシリコーンハイドロゲルを液中に１晩浸漬させた。浸漬したゲルの表面摩擦係数、表面親水性を測定、評価した。結果を表１２及び１３に示す。
また、ケア製剤Ｔ−１〜Ｔ−１０を１０ｍｌ分取し、市販のソフトコンタクトレンズを用いてアカントアメーバ付着性を評価した。結果を表１４及び１５に示す。
【００５７】
【表１２】
0005609525.tif 000016
【００５８】
【表１３】
0005609525.tif 000017
【００５９】
【表１４】
0005609525.tif 000018
【００６０】
【表１５】
0005609525.tif 000019
【００６１】
実施例２−１
合成例１−１で得られた重合体Ａ−１を１ｇ分取し、ＩＳＯ生理食塩水４９９ｇへ８０℃で１時間攪拌し、溶解した。この溶液をセルロースアセテート（０．２μｍ）メンブレンフィルターでろ過し、パッケージング溶液Ｕ−１とした。
【００６２】
実施例２−２〜実施例２−９
合成例１−２〜１−９で得られた重合体Ａ−２〜Ａ−９を用いて実施例２−１と同様の手順でパッケージング溶液Ｕ−２〜Ｕ−９を得た。
【００６３】
実施例２−１〜実施例２−９で調製したパッケージング溶液の評価
１１０ｃｃスクリュー管へ、実施例２−１〜実施例２−９で調製したパッケージング溶液Ｕ−１〜Ｕ−９をそれぞれ１００ｍｌ分取し、その中にＨＥＭＡゲル又はシリコーンハイドロゲルを浸漬した。浸漬後のゲルの表面摩擦係数、表面親水性を評価した。結果を表１６及び１７に示す。
また、パッケージング溶液Ｕ−１〜Ｕ−９を１０ｍｌ分取し、この溶液中に滅菌したＩＳＯ生理食塩水で洗浄した市販のソフトコンタクトレンズである商品名「シード １ｄａｙ Ｆｉｎｅ」（ＳＥＥＤ社製）１枚を浸漬させた。浸漬後、１２１℃にてオートクレーブ滅菌を行なった。パッケージング溶液Ｕ−１〜Ｕ−９で処理したソフトコンタクトレンズについて、アカントアメーバ付着性を評価した。結果を表１８及び１９に示す。
表１６及び１７より、パッケージング溶液Ｕ−１〜Ｕ−９は、重合体を使用しない場合（比較例２−１）と比較し、大きく摩擦係数が低減したことがわかった。また、表１８及び１９より、ＩＳＯ生理食塩水で評価を行った比較例２−１と比較し、アメーバの付着量が低減したことがわかった。
【００６４】
【表１６】
0005609525.tif 000020
【００６５】
【表１７】
0005609525.tif 000021
【００６６】
【表１８】
0005609525.tif 000022
【００６７】
【表１９】
0005609525.tif 000023
【００６８】
比較例２−１
重合体を含まないパッケージング溶液として、ＩＳＯ生理食塩水を用いた。これをパッケージング溶液Ｖ−１とする。
【００６９】
比較例２−２〜比較例２−７
合成例２−１〜合成例２−６で得られた重合体Ｂ−１〜Ｂ−６を用いて、実施例２−１と同様にしてＩＳＯ生理食塩水へ溶解させることによりパッケージング溶液Ｖ−２〜Ｖ−６を調製した。
【００７０】
比較例２−１〜比較例２−７で調製したパッケージング溶液の評価
実施例２−１〜実施例２−９と同様にして、パッケージング溶液Ｖ−１〜Ｖ−７中へＨＥＭＡゲル又はシリコーンハイドロゲルを浸漬した。浸漬後のゲルの表面摩擦係数、表面親水性を評価した。結果を表２０に示す。
また、実施例２−１〜実施例２−９と同様の処理を行い、アカントアメーバ付着防止能の評価を行った。結果を表２１に示す。
【００７１】
【表２０】
0005609525.tif 000024
【００７２】
【表２１】
0005609525.tif 000025